(57)【要約】【課題】  アルデヒド類を速やかに且つ持続的に捕捉できる消臭性構造物を提供する。【解決手段】  基材に下記一般式（１）で表されるＯ−置換ヒドロキシルアミン誘導体又はその化学的に許容される塩を１種以上含有させて消臭性構造物のアルデヒドを除去する。【化１】2020006158.tif 000005（式中、Ｒは水素原子又は炭素数１〜４のアルキル基を表す。ｎは１〜６の整数を表す。複数のＲは同一又は相異なっていてもよい。）【選択図】    なし【特許請求の範囲】
【請求項１】
下記一般式（１）で表されるＯ−置換ヒドロキシルアミン誘導体又はその化学的に許容される塩を１種以上含有することを特徴とする消臭性構造物。
【化１】
2020006158.tif 000004
（式中、Ｒは水素原子又は炭素数１〜４のアルキル基を表す。ｎは１〜６の整数を表す。複数のＲは同一又は相異なっていてもよい。）
【請求項２】
前記一般式（１）で表されるＯ−置換ヒドロキシルアミン誘導体において、Ｒが水素原子であり、ｎが１〜４の整数であるＯ−置換ヒドロキシルアミン誘導体又はその化学的に許容される塩を１種以上含有することを特徴とする請求項１に記載の消臭性構造物。
【請求項３】
構造物の基材が、繊維状物、シート状物、スポンジ状物、ボード状物であることを特徴とする請求項１又は請求項２に記載の消臭性構造物。
【請求項４】
構造物の基材が、合成繊維、半合成繊維、天然繊維、ガラス繊維、炭素繊維、セラミックス繊維及びこれらの混合繊維からなる織物、編物、不織布、糸、ロープ、紐状の繊維状物；樹脂、天然ゴム、合成ゴムからなるシート状物；樹脂、天然ゴム、合成ゴムからなるスポンジ状物；又は木材、合板、石膏からなるボード状物であることを特徴とする請求項１又は請求項２に記載の消臭性構造物。
【請求項５】
構造物の基材が、ポリエステル系繊維、ポリアミド系繊維、ポリアクリロニトリル系繊維、ポリプロピレン系繊維、ポリエチレン系繊維、ポリ塩化ビニル系繊維、フッ素系繊維、アラミド系繊維、サルフォン系繊維等の合成繊維、レーヨン、アセテート繊維等の半合成繊維、木綿、羊毛、絹、麻等の天然繊維、ガラス繊維、炭素繊維、セラミックス繊維及びこれらの混合繊維からなる織物、編物、不織布、糸、ロープ、紐状の繊維状物；ポリエステル系樹脂、ポリアミド系樹脂、ポリエチレン系樹脂、ポリプロピレン系樹脂、フッ素系樹脂、シリコン系樹脂、ポリイミド系樹脂、ポリ塩化ビニル系樹脂、天然ゴム、合成ゴムからなるシート状物；ポリエステル系樹脂、ポリアミド系樹脂、ポリエチレン系樹脂、ポリプロピレン系樹脂、フッ素系樹脂、シリコン系樹脂、ポリイミド系樹脂、ポリ塩化ビニル系樹脂、天然ゴム、合成ゴムからなるスポンジ状物；又は木材、合板、石膏からなるボード状物であることを特徴とする請求項１又は請求項２に記載の消臭性構造物。
【請求項６】
前記一般式（１）で表されるＯ−置換ヒドロキシルアミン誘導体又はその化学的に許容される塩を１種以上基材に担持することを特徴とする請求項１乃至５に記載の消臭性構造物の製造方法。
【請求項７】
請求項１乃至５に記載の消臭性構造物を使用することを特徴とするアルデヒドの除去方法。
【発明の詳細な説明】
【技術分野】
【０００１】
本発明は、アセトアルデヒドやホルムアルデヒド等のアルデヒド類の捕捉に有効な消臭性構造物に関する。
【背景技術】
【０００２】
アセトアルデヒドやホルムアルデヒド等のアルデヒド類は、生活環境における代表的な臭気物質であり、臭い閾値が極めて低いために低濃度でも不快臭の原因となる。これらのアルデヒド類は屋内や自動車内において合成樹脂、合板、タバコの煙等から発生し、シックハウス症候群やシックカー症候群の原因となることが知られている。また、これらのアルデヒド類は発癌性も疑われており、人が日常的にこれらに曝されると、健康を害するリスクがある。そのため、厚生労働省により室内濃度指針値として、アセトアルデヒドは０．０３ｐｐｍ、ホルムアルデヒドは０．０８ｐｐｍと規定されている。したがって、アルデヒド類を速やかに且つ持続的に除去する手段が求められている。
【０００３】
アセトアルデヒドやホルムアルデヒド等の低級アルデヒドは沸点が低いため、消臭剤として汎用されるシリカゲルや活性炭等の無機系多孔質材では捕捉効率が低い。そこで、ヒドラジン誘導体、アミン、アミノ酸、又は尿素誘導体等からなるアルデヒド捕捉剤とアルデヒド類を化学反応させることによりアルデヒド類を捕捉する方法が開示されている（例えば、特許文献１〜３参照）。
【０００４】
しかしながら、これら特許文献に記載の方法は、捕捉効率が不十分である、捕捉剤自体が臭気源となる、又は一旦アルデヒド類を捕捉しても経時的にアルデヒド類を再放出する等の問題があった。また、これら特許文献に記載のアルデヒドの捕捉剤をシックハウス症候群やシックカー症候群を予防する目的で住居内や自動車内で使用する場合、これらの場所は夏場等に高温になるため、性能が低下する点が問題であった。
【先行技術文献】
【特許文献】
【０００５】
【特許文献１】特開平４−３５８５３６号公報
【特許文献２】特開平１１−４８７９号公報
【特許文献３】特開２０１２−１２０７０８公報
【発明の概要】
【発明が解決しようとする課題】
【０００６】
本発明はかかる従来技術の背景に鑑み、アルデヒドとの接触時に、優れた捕捉効果を示す消臭性構造物を提供することをその目的とする。
【課題を解決するための手段】
【０００７】
本発明者らは、上記の課題を解決するため鋭意検討を重ねた結果、特定のＯ−置換ヒドロキシルアミン誘導体又はその化学的に許容される塩を１種以上含有することを特徴とする消臭性構造物がアルデヒド類を速やかに且つ持続的に捕捉することを見出し、本発明を完成するに至った。
【０００８】
すなわち、本発明は、以下の要旨を有するものである。
［１］
下記一般式（１）で表されるＯ−置換ヒドロキシルアミン誘導体又はその化学的に許容される塩を１種以上含有することを特徴とする消臭性構造物。
【０００９】
【化１】
2020006158.tif 000002
【００１０】
（式中、Ｒは水素原子又は炭素数１〜４のアルキル基を表す。ｎは１〜６の整数を表す。複数のＲは同一又は相異なっていてもよい。）
［２］
前記一般式（１）で表されるＯ−置換ヒドロキシルアミン誘導体において、Ｒが水素原子であり、ｎが１〜４の整数であるＯ−置換ヒドロキシルアミン誘導体又はその化学的に許容される塩を１種以上含有することを特徴とする［１］に記載の消臭性構造物。
［３］
構造物の基材が、繊維状物、シート状物、スポンジ状物、ボード状物であることを特徴とする［１］又は［２］に記載の消臭性構造物。
［４］
構造物の基材が、合成繊維、半合成繊維、天然繊維、ガラス繊維、炭素繊維、セラミックス繊維及びこれらの混合繊維からなる織物、編物、不織布、糸、ロープ、紐状の繊維状物；樹脂、天然ゴム、合成ゴムからなるシート状物やスポンジ状物；又は木材、合板、石膏からなるボード状物であることを特徴とする［１］又は［２］に記載の消臭性構造物。
［５］
構造物の基材が、ポリエステル系繊維、ポリアミド系繊維、ポリアクリロニトリル系繊維、ポリプロピレン系繊維、ポリエチレン系繊維、ポリ塩化ビニル系繊維、フッ素系繊維、アラミド系繊維、サルフォン系繊維等の合成繊維、レーヨン、アセテート繊維等の半合成繊維、木綿、羊毛、絹、麻等の天然繊維、ガラス繊維、炭素繊維、セラミックス繊維及びこれらの混合繊維からなる織物、編物、不織布、糸、ロープ、紐状の繊維状物；ポリエステル系樹脂、ポリアミド系樹脂、ポリエチレン系樹脂、ポリプロピレン系樹脂、フッ素系樹脂、シリコン系樹脂、ポリイミド系樹脂、ポリ塩化ビニル系樹脂、天然ゴム、合成ゴムからなるシート状物やスポンジ状物；又は木材、合板、石膏等からなるボード状物であることを特徴とする［１］又は［２］に記載の消臭性構造物。
［６］
前記一般式（１）で表されるＯ−置換ヒドロキシルアミン誘導体又はその化学的に許容される塩を１種以上基材に担持することを特徴とする［１］乃至［５］に記載の消臭性構造物の製造方法。
［７］
［１］乃至［５］に記載の消臭性構造物を使用することを特徴とするアルデヒドの除去方法。
【発明の効果】
【００１１】
本発明の消臭性構造物は、アルデヒド類を速やかに且つ持続的に捕捉する。その結果、人体に有害なアルデヒド類を低減し、ヒトの生活環境を改善することができる。
【発明を実施するための形態】
【００１２】
本発明の消臭性構造物は、特定のＯ−置換ヒドロキシルアミン誘導体又はその化学的に許容される塩を１種以上含有することをその特徴とする。
【００１３】
前記一般式（１）で表されるＯ−置換ヒドロキシルアミン誘導体において、Ｒは水素原子又は炭素数１〜４のアルキル基を表し、該アルキル基としては、メチル基、エチル基、プロピル基、イソプロピル基、ブチル基、イソブチル基、ｓｅｃ−ブチル基、ｔｅｒｔ−ブチル基等を例示することができる。ｎは１〜６の整数を表す。アルデヒド捕捉能が高い点で、Ｒは水素原子が好ましく、ｎは１〜４の整数が好ましい。
【００１４】
Ｏ−置換ヒドロキシルアミン誘導体（１）は、一部又は全てが無機酸又は有機酸との化学的に許容される塩となっていてもよい。塩の種類としては、特に限定されないが、例えば、塩酸塩、臭化水素酸塩、過塩素酸塩、ケイ酸塩、テトラフルオロホウ酸塩、ヘキサフルオロリン酸塩、硫酸塩、硝酸塩、リン酸塩等の無機酸塩、酢酸塩、クエン酸塩、フマル酸塩、マレイン酸塩、トリフルオロメタンスルホン酸塩、トリフルオロ酢酸塩、安息香酸塩、ｐ−トルエンスルホン酸塩等の有機酸塩が挙げられ、安価である点で無機酸塩が好ましく、塩酸塩がさらに好ましい。
【００１５】
Ｏ−置換ヒドロキシルアミン誘導体（１）は、分子内にカルボキシ基を有するため、当該カルボキシ基が分子内のアルコキシアミノ基と分子内塩を形成してもよい。また、当該カルボキシ基の一部又は全てがカルボン酸塩となっていてもよい。カルボン酸塩の種類としては、特に限定されないが、例えば、リチウム塩、ナトリウム塩、カリウム塩、セシウム塩等のアルカリ金属塩、アンモニウム塩等が挙げられる。
【００１６】
本発明において、アルデヒド捕捉剤として用いるＯ−置換ヒドロキシルアミン誘導体（１）又はその化学的に許容される塩は一部市販されているが、特許文献（特開平５−８６０１２号公報）記載の方法に従って調製することができる。
【００１７】
本発明の消臭性構造物の基材としては、特に限定されないが、例えば、ポリエステル系繊維、ポリアミド系繊維、ポリアクリロニトリル系繊維、ポリプロピレン系繊維、ポリエチレン系繊維、ポリ塩化ビニル系繊維、フッ素系繊維、アラミド系繊維、サルフォン系繊維等の合成繊維、レーヨン、アセテート等の半合成繊維、木綿、羊毛、絹、麻等の天然繊維、ガラス繊維、炭素繊維、セラミックス繊維等及びこれらの混合繊維からなる織物、編物、不織布、糸、ロープ、紐等の繊維状物、又はポリエステル系樹脂、ポリアミド系樹脂、ポリエチレン系樹脂、ポリプロピレン系樹脂、フッ素系樹脂、シリコン系樹脂、ポリイミド系樹脂、ポリ塩化ビニル系樹脂、天然ゴム、合成ゴム等からなるシート状物やスポンジ状物、又は木材、合板、石膏等からなるボード状物等が挙げられる。
【００１８】
本発明の消臭性構造物は、目的、用途に応じて任意の用途で使用することができる。用途は特に限定されないが、例えば、カーテン用、カーペット用、壁装材用、自動車内装材用、家具用等の用途で使用することができる。
【００１９】
本発明の消臭性構造物の製造方法としては、特に限定するものではないが、例えば、一般式（１）で表されるＯ−置換ヒドロキシルアミン誘導体又はその化学的に許容される塩（以下、「Ｏ−置換ヒドロキシルアミン類」という。）を基材に担持する方法が挙げられる。Ｏ−置換ヒドロキシルアミン類は単独で、又は２種以上混合して担持してもよい。
【００２０】
Ｏ−置換ヒドロキシルアミン類を基材に担持する方法としては、特に限定されないが、例えば、Ｏ−置換ヒドロキシルアミン類を水等の溶媒に溶解させて溶液とし、次いで上記した基材に該溶液を塗布する方法が挙げられる。
【００２１】
基材へのＯ−置換ヒドロキシルアミン類の担持量は、目的に応じて任意に調節可能であり、特に限定するものではないが、Ｏ−置換ヒドロキシルアミン類が０．１〜１０ｇ／ｍ２の範囲が好ましく、０．５〜５ｇ／ｍ２の範囲がさらに好ましい。
【実施例】
【００２２】
以下、本発明を具体的に説明するが、本発明はこれらの実施例に限定して解釈されるものではない。
【００２３】
基材は市販のカーペット（ポリエステル・アクリル樹脂製／レック社製）、カーテン（ポリエステル製／シンコール社製）、ゴムスポンジ（天然ゴム製／東京防音社製）、及び壁紙（ポリ塩化ビニル樹脂製／アサヒペン社製）を用いた。
【００２４】
実施例１〜８
基材（縦１０ｃｍ、横１０ｃｍ）に、（アミノオキシ）酢酸を５重量％含有する捕捉剤の水溶液を２０ｇ／ｍ２の割合で塗布し（（アミノオキシ）酢酸としての塗布量＝１ｇ／ｍ２）、室温で２４時間乾燥させ、消臭性構造物を得た。この消臭性構造物をテドラーバッグに窒素ガス５Ｌと共に封入し、アセトアルデヒドガスを加えた。室温で２時間静置後、テドラーバッグ内のガスを２，４−ジニトロフェニルヒドラジン（ＤＮＰＨ）を担持したカートリッジ（製品名：プレセップ−Ｃ  ＤＮＰＨ、和光純薬工業製）に吸着させた。このカートリッジからＤＮＰＨ−アルデヒド縮合体を溶出（溶離液＝アセトニトリル）し、溶出液中のＤＮＰＨ−アルデヒド縮合体を液体クロマトグラフ（装置名：Ａｇｉｌｅｎｔ  １２２０  Ｉｎｆｉｎｉｔｙ  ＬＣ、アジレント・テクノロジー製）で定量して残存アルデヒド濃度を算出した。さらに、アルデヒド捕捉率を下式から算出した。
【００２５】
アルデヒド捕捉率（％）＝［（アセトアルデヒド初濃度−残存アセトアルデヒド濃度）÷アセトアルデヒド初濃度］×１００。
【００２６】
比較例１，３，５，７
（アミノオキシ）酢酸を用いなかったこと以外は実施例１〜４と同様に実施した。
【００２７】
比較例２，４，６，８
（アミノオキシ）酢酸に代え、既存のアルデヒド捕捉剤であるケムキャッチＨ−６０００ＨＳ（ヒドラジド系、大塚化学製）を用いたこと以外は実施例１〜４と同様に実施した。
【００２８】
実施例１〜８及び比較例１〜８の結果を表１に示した。
【００２９】
【表１】
2020006158.tif 000003
【００３０】
表１より明らかなように、本発明の消臭性構造物は、基材のみ、若しくは既存のアルデヒド捕捉剤を含有する基材と比較して高いアセトアルデヒド捕捉性能を示し、さらにホルムアルデヒドに対しても高い捕捉性能を示した。
【００３１】
実施例９
アセトアルデヒドガスを加えた後、室温で２４時間静置したこと以外は実施例１と同様に実施した結果、アセトアルデヒド捕捉率は９９．９％であり、本発明の消臭性構造物は長時間経過後も高いアルデヒド捕捉性能を維持した。
【００３２】
実施例１０
実施例１でアセトアルデヒドを捕捉した後の消臭性構造物をテドラーバッグに窒素ガス５Ｌと共に封入し、６５℃で２時間静置後、テドラーバッグ内のガスを実施例１〜８と同様に定量した結果、アセトアルデヒド濃度は０．０１ｐｐｍ未満であり、本発明の消臭性構造物は高温下でもアルデヒドを再放出しないことが確認された。
【産業上の利用可能性】
【００３３】
本発明の消臭性構造物は、アルデヒド類を速やかに且つ持続的に捕捉する。その結果、人体に有害なアルデヒド類を低減し、ヒトの生活環境を改善することができる。